アルカリ金属硫黄電池、殊にリチウム硫黄電池用カソード組成物であって、元素硫黄1および少なくとも1つの、共有結合および/またはイオン結合された硫黄を有する材料2を含む前記カソード組成物。共有結合および/またはイオン結合された硫黄を有する材料2が、5nm以上1000nm以下の範囲の平均一次粒径を有する、請求項1に記載のカソード組成物。共有結合および/またはイオン結合された硫黄を有する材料2が、硫黄複合材、硫黄含有ポリマー、金属硫化物、非金属硫化物、およびそれらの組み合わせからなる群から選択される、請求項1または2に記載のカソード組成物。共有結合および/またはイオン結合された硫黄を有する材料2が、硫黄複合材である、請求項1から3までのいずれか1項に記載のカソード組成物。硫黄複合材2が、1000nm未満、殊に走査型電子顕微鏡の検出限界未満の平均直径を有する硫黄領域を有する、請求項3または4に記載のカソード組成物。硫黄複合材2の硫黄が、硫黄複合材中に均質に分布して存在する、請求項3から5までのいずれか1項に記載のカソード組成物。硫黄複合材が、硫黄とポリマーとの複合材である、請求項3から6までのいずれか1項に記載のカソード組成物。硫黄複合材が、ポリアクリロニトリルと硫黄との複合材である、請求項3から7までのいずれか1項に記載のカソード組成物。硫黄複合材が、元素硫黄と少なくとも1つのポリマー、殊にポリアクリロニトリルとの混合物を加熱することによって製造される、請求項3から8までのいずれか1項に記載のカソード組成物。硫黄複合材が、硫黄複合材の総質量に対して、5質量以上80質量以下の硫黄を含む、請求項3から9までのいずれか1項に記載のカソード組成物。さらに、殊に、二フッ化ポリビニリデン、フッ化ポリビニリデンヘキサフルオロプロピレン、ポリエチレンオキシド、水溶性結合剤、およびそれらの組み合わせからなる群から選択される少なくとも1つの結合剤3、および/または殊に、グラファイト、カーボンブラック、カーボンナノ繊維、カーボンナノチューブ、活性炭、およびそれらの組み合わせからなる群から選択される少なくとも1つの導電添加剤3、および/または殊に、N-メチル-2-ピロリドン、ジメチルスルホキシド、ジメチルホルムアミド、ジメチルアセトアミド、およびそれらの組み合わせからなる群から選択される少なくとも1つの溶剤を含む、請求項1から10までのいずれか1項に記載のカソード組成物。カソード組成物の総質量に対して、10質量以上80質量以下の元素硫黄、および/または5質量以上50質量以下の結合剤、および/または5質量以上50質量以下の導電添加剤、および/または0.1質量以上50質量以下の共有結合および/またはイオン結合された硫黄を有する材料、殊に硫黄複合材、および/または0質量以上50質量以下の溶剤を含み、ここで、元素硫黄、結合剤、導電添加剤、および共有結合および/またはイオン結合された硫黄を有する材料、殊に硫黄複合材、および随意に溶剤の質量パーセント値の合計が、カソード組成物の総質量に対して全部で100質量になる、請求項1から11までのいずれか1項に記載のカソード組成物。アルカリ金属硫黄電池、殊にリチウム硫黄電池用のカソードの製造方法であって、以下の工程段階:a元素硫黄、少なくとも1つの結合剤、少なくとも1つの共有結合および/またはイオン結合された硫黄を有する材料、殊に硫黄複合材、少なくとも1つの導電添加剤、および少なくとも1つの溶剤を混合する段階、殊に、溶剤を含有する、請求項1から12までのいずれか1項に記載のカソード組成物を提供する段階、b該組成物を集電体上に塗布する段階、およびc該構造物を乾燥させる段階を含む前記方法。請求項1から12までのいずれか1項に記載のカソード組成物から、および/または請求項13に記載の方法によって製造される、アルカリ金属硫黄電池、殊にリチウム硫黄電池用カソード。請求項14に記載のカソードを含むアルカリ金属硫黄電池、殊にリチウム硫黄電池。